СОСТАВ КОМПОЗИЦИОННОГО ТЕРМОСТОЙКОГО БЕТОНА ДЛЯ ПОЛУЧЕНИЯ ОГНЕЗАЩИТНОГО ПОКРЫТИЯ

3
Состав композиционного термостойкого бетона для получения огнезащитного покрытия, включающий портландцемент, молотый шунгит, асбест, гранулированный шлак и воду, отличающийся тем, что с целью улучшения термостойкости, физико-механических характеристик покрытия, а также повышения огнестойкости железобетонных конструкций, он содержит вспучивающийся компонент - шунгит, при следующем соотношении компонентов (с расходом материала на 1 м бетона): портландцемент - 400 кг; молотый шунгит - 45 кг; асбест - 13 кг; гранулированный шлак - 900 кг; вода - 295 л.